(57)【要約】  ガンマ及びＥ−ビーム抵抗性不織布ウェブ積層体素材が、産業的用途のために提供される。不織布ウェブ積層体は、不織布素材の少なくとも１つの層とコーティング素材の第２層とを含んでもよい。不織布ウェブ積層体素材のコーティング素材は、７５００Ｇ／２４時間の水蒸気透過速度を有する微孔性膜を含んでもよい。【特許請求の範囲】
【請求項１】
ガンマ滅菌可能な不織布素材；及び
ガンマ滅菌可能なコーティング素材
を含む不織布ウェブ積層体であって、
前記コーティング素材が、７５００Ｇ／２４時間の水蒸気透過速度を有する微孔性膜であり、
前記不織布ウェブ積層体が、６０ｋＧｙ超のガンマ放射線に供された際に劣化せず、悪臭を発生しない、不織布ウェブ積層体。
【請求項２】
前記不織布ウェブ積層体の平均坪量が、１平方ヤード当たり約１オンス〜約１０オンスである、請求項１に記載の不織布ウェブ積層体。
【請求項３】
前記不織布ウェブ積層体が、約０．０４ミクロン〜約０．３ミクロンのサイズの粒子に対する改善された粒子バリア性を備える、請求項１に記載の不織布ウェブ積層体。
【請求項４】
前記不織布の素材が、全てポリエステル繊維を含む、請求項１に記載の不織布ウェブ積層体。
【請求項５】
前記ポリエステル繊維が、１００％ポリエステルスパンボンド繊維、１００％ポリエステルカーディング熱結合繊維、１００％ポリエステルニードルパンチ結合繊維、１００％ポリエステルニードルパンチ補強スクリム素材、１００％ポリエステル水流交絡繊維、ナイロン水流交絡繊維と混合した１００％ポリエステルから成る群から選択される、請求項４に記載の不織布ウェブ積層体。
【請求項６】
前記不織布素材が多成分繊維を含む、請求項１に記載の不織布ウェブ積層体。
【請求項７】
前記不織布素材が、少なくとも７５重量％のガンマ抵抗性ポリマーを含む、請求項６に記載の不織布ウェブ積層体。
【請求項８】
前記多成分繊維が、高密度ポリエチレン及び直鎖状低密度ポリエチレンから成る群から選択されるエチレンポリマーを含む、請求項６に記載の不織布ウェブ積層体。
【請求項９】
前記多成分繊維が、主な連続直鎖状低密度ポリエチレン相と、少なくとも１つの不連続高密度ポリエチレン相とを含む、請求項８に記載の不織布ウェブ積層体。
【請求項１０】
前記コーティング素材がポリエチレンバリア膜である、請求項１に記載の不織布ウェブ積層体。
【請求項１１】
前記コーティング素材がポリエチレンバリア膜である、請求項１に記載の不織布ウェブ積層体。
【請求項１２】
前記コーティング素材が、空気に対して透過性を有する、請求項１に記載の不織布ウェブ積層体。
【請求項１３】
前記不織布ウェブ積層体が複合布において用いられる、請求項１に記載の不織布ウェブ積層体。
【請求項１４】
前記複合布が、ポリエチレン膜及びポリエステルスパンボンド不織布を含む、請求項１３に記載の不織布ウェブ積層体。
【請求項１５】
前記複合布が、微孔性ポリエチレン膜及びポリエステルカーディング熱結合不織布素材を含む、請求項１３に記載の不織布ウェブ積層体。
【請求項１６】
前記不織布ウェブ積層体が、ポリエステルニードルパンチ結合繊維の１つの層とポリエチレン微孔性膜から形成された少なくとも１つの層とから形成された少なくとも２つの層の多層不織布ウェブ積層体を含み、前記ポリエチレン微孔性膜から形成された層が、バリアとしての役割を果たし、前記ポリエステルニードルパンチ結合繊維が、支持シートとしての役割を果たす、請求項１３に記載の不織布ウェブ積層体。
【請求項１７】
前記複合布が、ポリエステルニードルパンチ補強スクリム素材の１つの層であって、前記スクリム素材が綿、ポリエステル、ポリエチレン又はナイロン結合繊維である層と、ポリエチレン微孔性膜から形成された少なくとも１つの層とから形成された少なくとも２つの層を含む多層不織布ウェブ積層体を含み、前記微孔性膜から形成された層が、バリアとしての役割を果たし、前記ポリエステルニードルパンチ補強スクリム素材が、支持シートとしての役割を果たす、請求項１３に記載の不織布ウェブ積層体。
【請求項１８】
前記複合布が、ポリエステルニードルパンチ結合繊維の１つの層とポリエチレン膜から形成された少なくとも１つの層とから形成された少なくとも２つの層を含む多層不織布ウェブ積層体を含み、前記ポリエチレン膜から形成された層が、バリアとしての役割を果たし、前記ポリエステルニードルパンチ結合繊維が、支持シートとしての役割を果たす、請求項１３に記載の不織布ウェブ積層体。
【請求項１９】
前記複合布が、微孔性ポリエチレン膜及びポリエステルスパンレース不織布素材を含む、請求項１３に記載の不織布ウェブ積層体。
【請求項２０】
前記複合布が、ポリエステルニードルパンチ補強スクリム素材の１つの層であって、前記スクリム素材が綿、ポリエステル、ポリエチレン又はナイロン結合繊維である層と、ポリエチレン膜から形成された少なくとも１つの層とから形成された少なくとも２つの層を含む多層不織布ウェブ積層体を含み、前記微孔性膜から形成された層が、バリアとしての役割を果たし、前記ポリエステルニードルパンチ補強スクリム素材が、支持シートとして役割を果たす、請求項１３に記載の不織布ウェブ積層体。
【請求項２１】
前記複合布が、微孔性ポリエチレン膜及びナイロンスパンボンド不織布素材を含む、請求項１３に記載の不織布ウェブ積層体。
【請求項２２】
前記複合布が、微孔性ポリエチレン膜及びナイロンカーディング熱結合不織布を含む、請求項１３に記載の不織布ウェブ積層体。
【請求項２３】
前記複合布が、ナイロンニードルパンチ結合繊維の１つの層とポリエチレン微孔性膜から形成された少なくとも１つの層とから形成された少なくとも２つの層を含む多層不織布ウェブ積層体を含み、前記微孔性膜から形成された層が、バリアとしての役割を果たし、前記ナイロンニードルパンチ結合繊維が、支持シートとしての役割を果たす、請求項１３に記載の不織布ウェブ積層体。
【請求項２４】
前記複合布が、レーヨン水流交絡繊維と混合したポリエステルの１つの層とポリエチレン膜から形成された少なくとも１つの層とから形成された少なくとも２つの層を含む多層不織布ウェブ積層体を含み、前記ポリエチレン膜から形成された層が、バリアとしての役割を果たし、粘性水流交絡繊維素材と混合した前記ポリエステルが、支持シートとしての役割を果たす、請求項１３に記載の不織布ウェブ積層体。
【請求項２５】
前記複合布が、ナイロンニードルパンチ補強スクリム素材の１つ層であって、前記スクリム素材が綿、ナイロン、ポリエチレン又はナイロン結合繊維である層と、ポリエチレン微孔性膜から形成された少なくとも１つの層とから形成された少なくとも２つ層を含む多層不織布ウェブ積層体を含み、前記微孔性膜から形成された層が、バリアとしての役割を果たし、前記ナイロンニードルパンチ補強スクリム素材が、支持シートとしての役割を果たす、請求項１３に記載の不織布ウェブ積層体。
【請求項２６】
前記複合布が、微孔性ポリエチレン膜及びナイロンスパンレース不織布素材を含む、請求項１３に記載の不織布ウェブ積層体。
【請求項２７】
前記複合布が、ポリエチレン膜及びナイロンスパンボンド不織布素材を含む、請求項１３に記載の不織布ウェブ積層体。
【請求項２８】
前記複合布が、微孔性ポリエチレン膜及びレーヨンスパンレース不織布と混合したナイロンを含む、請求項１３に記載の不織布ウェブ積層体。
【請求項２９】
前記複合布が、ポリエチレン膜及びレーヨンスパンレース不織布素材と混合したナイロンを含む、請求項１３に記載の不織布ウェブ積層体。
【請求項３０】
前記複合布が、ポリエチレン膜及びナイロンカーディング熱結合不織布を含む、請求項１３に記載の不織布ウェブ積層体。
【請求項３１】
前記複合布が、ナイロンニードルパンチ結合繊維の１つの層とポリエチレン膜から形成された少なくとも１つの層とから形成された少なくとも２つの層を含む多層不織布ウェブ積層体を含み、前記膜から形成された層が、バリアとしての役割を果たし、前記ナイロンニードルパンチ結合繊維が、支持シートとしての役割を果たす、請求項１３に記載の不織布ウェブ積層体。
【請求項３２】
前記複合布が、ナイロンニードルパンチ補強スクリム素材の１つの層であって、前記スクリム素材が綿、ナイロン、ポリエチレン又はナイロン結合繊維である層と、ポリエチレン膜から形成された少なくとも１つの層とから形成された少なくとも２つの層を含む多層不織布ウェブ積層体を含み、前記膜から形成された層が、バリアとしての役割を果たし、前記ナイロンニードルパンチ補強スクリム素材が、支持シートとしての役割を果たす、請求項１３に記載の不織布ウェブ積層体。
【請求項３３】
前記複合布が、ポリエチレン膜及びナイロンスパンレース不織布素材を含む、請求項１３に記載の不織布ウェブ積層体。
【請求項３４】
ガンマ滅菌可能な不織布素材；及び
ガンマ滅菌可能なコーティング素材
を含む布から製造されたボディであって、
前記コーティング素材が、７５００Ｇ／２４時間の水蒸気透過速度を有する微孔性膜であり、
前記不織布ウェブ積層体が、６０ｋＧｙ超のガンマ放射線に供された際に劣化せず、悪臭を発生しない、ボディ；並びに
前記ボディの布が、口及び鼻をカバーするためのマスクを形成するために首開口部において延長部を含み、
前記マスクが、前記ボディと同じ布から製造される前記首開口部
を含む防護衣服。
【請求項３５】
前記ガンマ滅菌可能な不織布素材が、１平方メートル当たり約３０グラム（ＧＳＭ）のポリエステル不織布を含み；
前記ガンマ滅菌可能なコーティング素材が、約３０ＧＳＭのポリエチレン積層体を含み；及び
前記不織布ウェブ積層体及び前記ガンマ滅菌可能なコーティング素材が、約３．５ＧＳＭの接着剤を用いて一緒に接着結合される、
請求項１に記載の不織布ウェブ積層体。
【請求項３６】
前記ガンマ滅菌可能な不織布素材及び前記ガンマ滅菌可能なコーティング素材が、熱的手段を用いて一緒に結合される、
請求項１に記載の不織布ウェブ積層体。
【請求項３７】
前記ガンマ滅菌可能な不織布素材が、１平方メートル当たり約２５グラム（ＧＳＭ）のポリエステル不織布を含み；
前記ガンマ滅菌可能なコーティング素材が、約２５ＧＳＭのポリエチレン積層体を含み；及び
前記不織布ウェブ積層体及び前記ガンマ滅菌可能なコーティング素材が、約３．５ＧＳＭの接着剤を用いて一緒に接着結合される、
請求項１に記載の不織布ウェブ積層体。
【発明の詳細な説明】
【技術分野】
【０００１】
本出願は、２００９年６月３日に出願された仮出願番号第６１／１５８，１４６号に対して米国特許法第１１９条（ｅ）に基づき優先権を主張するものである。
【０００２】
各種の実施形態は、ガンマ抵抗性不織布ウェブ積層体（ｇａｍｍａ  ｒｅｓｉｓｔａｎｔ  ｎｏｎｗｏｖｅｎ  ｗｅｂ  ｌａｍｉｎａｔｅｓ）のための新しい製品及び用法を形成するための、不織布素材から製造され且つ膜が接着された不織布素材を含み、ガンマ又はＥ−ビーム滅菌による照射を受ける布に関する。
【背景技術】
【０００３】
不織布素材及びそれらの積層体は、様々な用途において使用される。それらは、医療用防護衣服、外科的ドレープ、クリーンルーム用衣服としてヘルスケアにおいて、及び熱傷ユニットにおいて使用されてもよい。それらは、除染ユニット、個人用防護衣服、ドレープにおける、外科的分野、滅菌等のある種の環境を保持するために産業上使用されてもよい。
【０００４】
ある種の用途、例えば外科において使用されるドレープなどにおいて、不織布素材は、滅菌を必要とする可能性がある。産業界において、幾つかの滅菌技術が使用されてもよい。好ましくは、ガンマ線又は電子ビーム（Ｅ−ビーム）を用いる滅菌技術である。ガンマ線及びＥ−ビームは、細菌等の生物を死滅させるために使用され得るので好ましい。生物を死滅させるこのプロセスは、照射と呼ばれる。ガンマ線は、非常に短い波長を有し、単一の入射光子が生細胞に対する著しい損傷を引き起こし得る。Ｅ−ビームは、電子として、通常は、生細胞に対する損傷を引き起こす可能性もある、対象物を滅菌するために使用され得る高エネルギー電子を使用する。
【発明の概要】
【発明が解決しようとする課題】
【０００５】
ガンマ線及びＥ−ビームは非常に強力なので、不織布素材に対する損傷を引き起こす可能性があり、その素材に対してある種の物理的及び機能的特性を喪失させ、悪臭を発生させる。したがって、ガンマ又はＥ−ビーム照射によって著しい影響を受けないコンポーネントで構築した布を製造するために、より多くの研究が産業界において必要とされている。
【課題を解決するための手段】
【０００６】
本実施形態は、ガンマ及びＥ−ビーム滅菌可能な不織布及びコーティング素材を含む不織布ウェブ積層体を含む。コーティング素材は、７５００Ｇ／２４時間の水蒸気透過速度を有する微孔性膜を含んでもよい。本実施形態における不織布ウェブ積層体は、６０ｋＧｙ超のガンマ放射線に供しても劣化せず、悪臭を発生させない。ガンマ及びＥ−ビーム抵抗性不織布ウェブ積層体を使用して、ガンマ及びＥ−ビーム抵抗性複合布を形成してもよい。
【０００７】
「繊維」又は「線維性」という用語は、各素材の長さと直径との比が約１０超である粒子素材を意味する。逆に、「非繊維」又は「非線維性」とは、上記の直径比が約１０以下である粒子素材を意味する。
【０００８】
本明細書において用いられる用語「ポリエステル」とは、反復単位の少なくとも８５％が、エステル単位の形成によって生じた結合を有するジカルボン酸と二価アルコールとの縮合生成物であるポリマーを包含するものが意図される。これに当たるものとしては、芳香族、脂肪族、飽和及び不飽和の二酸及びジアルコールが挙げられる。また、本明細書において用いられる用語「ポリエステル」は、コポリマー（ｃｏｐｏｌｙｍｅｒ）（例えば、ブロックコポリマー、グラフトコポリマー、ランダムコポリマー及び交互コポリマー）、それらの混合物及び変形物をも包含する。ポリエステルの一般的な例は、エチレングリコールとテレフタル酸との縮合生成物であるポリエチレンテレフタレート（ＰＥＴ）である。
【０００９】
本明細書において用いられる用語「ナイロン」とは、等量のジアミンとジカルボン酸とを反応させ、その結果ポリペプチドバイオポリマーと同様のプロセスにおいて各モノマーの両端でペプチド結合を形成することによって形成される縮合コポリマーを包含するものが意図される。ポリエステル等の他の通常のコポリマーと同様に、反復単位は各モノマーの１つから成り、その結果、それらは鎖中に交互に並ぶ。
【００１０】
本明細書において用いられる用語「スパンボンド（ｓｐｕｎｂｏｎｄ）」フィラメントは、押し出されたフィラメントの直径を有する紡糸口金の複数の微細な毛管から溶融した熱可塑性ポリマー素材をフィラメントとして押し出し、次いで引き抜きによって急速に縮小させることによって形成されるフィラメントを意味する。スパンボンドフィラメントは、一般に連続しており、通常、約５ミクロン超の平均直径を有する。スパンボンド不織布又はウェブは、スパンボンドフィラメントを有孔スクリーンやベルト等の捕集面上にランダムに敷設することによって形成される。スパンボンドウェブは、ホットロールカレンダー加工、通風結合、又はウェブのその飽和蒸気チャンバを通した高圧における迂回等、当該技術分野における公知の方法によって結合されてもよい。例えば、ウェブを、スパンボンド布全体に位置する複数の熱結合点において熱的に点結合させてもよい。
【００１１】
本明細書において用いられる用語「メルトブローン（ｍｅｌｔｂｌｏｗｎ）」繊維とは、溶融加工可能なポリマーを、複数の毛管を通して、高速加熱ガス流中に、溶融糸又はフィラメントとして押し出すことによって形成される繊維をいう。高速ガス流は、溶融した熱可塑性ポリマー素材であるフィラメントを細くして、その直径を約０．５〜１０ミクロンに縮小する。メルトブローン繊維は、一般に不連続な繊維であるが、連続していてもよい。高速ガス流によって運ばれたメルトブロー繊維は、一般に捕集面上に沈積して、ランダムに分散した繊維のメルトブローウェブを形成する
【００１２】
本明細書において用いられる用語「カーディング可能な（ｃａｒｄａｂｌｅ）」繊維とは、ブラッシング又は洗浄してそれを織物として調製することができる繊維を意味する。カーディングを用いて、無秩序の繊維を取り、それを紡糸のために調製して、カードからの出力口における機構に応じて不織布製品になる繊維のウェブを製造する。それを用いて、異なる繊維又は異なる色の混合物を製造することもできる。カーディングプロセスは、異なる繊維を混合し、同時にそれを整理し、もつれを取り除きながら、各種の繊維の均一混合物を製造する。
【００１３】
本明細書において用いられる用語「カーディング可能な熱結合」繊維は、不織布を製造するために繊維を配向し、からみ合わせる何千もの針を含む機械的プロセスを意味する。
【００１４】
本明細書において用いられる用語「ニードルパンチ結合」繊維は、不織布を製造するために繊維を配向し、からみ合わせる何千もの針を含む機械的プロセスを意味する。
【００１５】
本明細書において用いられる用語「ニードルパンチ補強スクリム」素材は、ニードルパンチ結合プロセスによって製造されるスクリムを意味する。
【００１６】
本明細書において用いられる用語「水流交絡（ｈｙｄｒｏｅｎｔａｎｇｌｅｄ）」繊維は、水流交絡法を用いて製造される任意の繊維又はフィラメントを指す。水流交絡法は、ウェブ中における繊維を交絡させるためにカードウェブを高圧液ジェット流に供し、それによってウェブに対して特定の交絡構造と適切な機械的性質とを提供する方法を含む。この水流交絡プロセスによって製造された不織布は、繊維が単に機械的に交絡し、一緒に堅固に結合しないので、他のいずれの織布及び不織布よりも高い布中の繊維の移動度を可能にする。したがって、その繊維は、ドレープ及び柔軟触覚特性を一緒に改善する柔軟で且つ結合が自由な特性を有する。
【００１７】
本明細書に示される布のうちの幾つかは、粘性水流交絡繊維と結合する。
【００１８】
本明細書において用いられる用語「不織布、シート又はウェブ」とは、編まれた又は織られた布と対照的に、同一とみなし得るパターンなしで平面素材を形成するためにランダムな様式で配置された個々の繊維、フィラメント又は糸の構造を意味する。
【００１９】
用語「フィラメント」は、連続したフィラメントを指すものとしてに本明細書において用いられるが、一方で用語「繊維」は、連続した又は不連続の繊維を指すものとして本明細書において用いられる。
【００２０】
本明細書において用いられる用語「フィラメントのマルチプルコンポーネント（ｍｕｌｔｉｐｌｅ  ｃｏｍｐｏｎｅｎｔ  ｏｆ  ｆｉｌａｍｅｎｔ）」及び「マルチプルコンポーネント繊維（ｍｕｌｔｉｐｌｅ  ｃｏｍｐｏｎｅｎｔ  ｆｉｂｅｒ）」とは、単一のフィラメント又は繊維を形成するために一緒に紡糸された少なくとも２種の別のポリマーから構成される任意のフィラメント又は繊維を指す。マルチプルコンポーネント繊維又はフィラメントは、２種の別のポリマーから製造され、マルチプルコンポーネント繊維の断面を横切って、繊維の全長に沿って延長する別の区域内に配置されたバイコンポーネント（ｂｉｃｏｍｐｏｎｅｎｔ）繊維又はフィラメントであってもよい。マルチプルコンポーネント繊維及びフィラメントは、シートコア（ｓｈｅｅｔ−ｃｏｒｅ）及びサイドバイサイド（ｓｉｄｅ−ｂｙ−ｓｉｄｅ）繊維を含むものでもよい。
【００２１】
本明細書において用いられるとき、「二成分繊維」又は「多成分繊維」は、押し出しプロセスの前に組み合わせられる少なくとも２種のポリマー成分の密接混合物を含む繊維を意味する。
【００２２】
本明細書において用いられる用語「多成分ウェブ」とは、多成分繊維又は多成分フィラメントを含む不織布ウェブを指す。本明細書において用いられる用語「二成分ウェブ」とは、二成分フィラメント又は二成分繊維を含む不織布ウェブを指す。多成分及び二成分ウェブは、マルチプルコンポーネント繊維と単一成分繊維との混合物から構成されてもよい。
【００２３】
本明細書において用いられる用語「直鎖状低密度ポリエチレン（ｌｉｎｅａｒ  ｌｏｗ  ｄｅｎｓｉｔｙ  ｐｏｌｙｅｔｈｙｌｅｎｅ）」（ＬＬＤＰＥ）とは、約０．９５５ｇ／ｃｍ３未満の密度を有する直鎖状エチレン／α−オレフィンコポリマーを指す。直鎖状低密度ポリエチレンは、エチレンと、微量のアルファ、ベータ−エチレン性不飽和アルケンコポリマー（α−オレフィン）、α−オレフィン分子１個当たり３〜１２個の炭素を有するα−オレフィンコールモノマーとを共重合することによって調製される各種の実施形態において用いられる。各種の実施形態において有用なＬＬＤＰＥを製造するためにエチレンと共重合され得るα−オレフィンとしては、プロピレン、１−ブテン、１−ペンテン、１−ヘキセン、１‐オクテン、１−デセン又はその混合物を挙げることができる。主ポリマー「バックボーン」からの重合モノマー単位ペンダントの分枝鎖の実質的な非存在のため、かかるポリマーを「直鎖状」に向きを変える。各種の実施形態において使用される直鎖状低密度ポリエチレンは、Ｚｉｅｇｌｅｒ  Ｎａｔｔａ又はメタロセン触媒のいずれかを使用して調製されてもよい。市販の適切なＬＬＤＰＥのものの例としては、Ｄｏｗ  Ｃｈｅｍｉｃａｌ  Ｃｏｍｐａｎｙから入手可能なもの、例えば、ＡＳＰＵＮ  Ｔｙｐｅ  ６８１１Ａ（密度０．９２３ｇ／ｃｍ３）、Ｄｏｗ  ＬＬＤＰＥ  ２５００（密度０．９２３ｇ／ｃｍ３）、Ｄｏｗ  ＬＬＤＰＥ  Ｔｙｐｅ  ６８０８Ａ（密度０．９４０ｇ／ｃｍ３）、ＥＮＧＡＧＥ（登録商標）（Ｄｏｗ  Ｃｈｅｍｉｃａｌ  Ｃｏ．）、並びにＥｘｘｏｎ  Ｃｈｅｍｉｃａｌ  ＣｏｍｐａｎｙからのＬＬＤＰＥポリマーのＥＸＡＣＴ（登録商標）及びＥＸＣＥＥＤ（登録商標）シリーズ、例えば、ＥＸＡＣＴ（登録商標）２００３（密度０．９２１ｇ／ｃｍ３）が挙げられる。
【００２４】
本明細書において用いられる用語「高密度ポリエチレン」（ＨＤＰＥ）は、少なくとも約０．９４ｇ／ｃｍ３、好ましくは約０．９４ｇ／ｃｍ３〜約０．９６５ｇ／ｃｍ３の範囲の密度を有するポリエチレンホームオールポリマーを指す。
【００２５】
本明細書において用いられる用語「積層」とは、別々のコンポーネントの個々の特徴に基づく物性の変形をもたらすために２種の素材を組み合わせることを意味する。いずれの布の積層も、「積層体」を形成する。
【００２６】
各種の実施形態は、ガンマ線又はＥビーム抵抗性であり、０．０４ミクロン〜０．３ミクロンのサイズの粒子に対する改善された粒子バリア性を含む不織布ウェブ積層体を提供する。各種の実施形態の不織布ウェブ積層体は、少なくとも２つの層を含むものでもよい。第１層は、ポリエステルスパンボンドウェブ等の不織布素材を含んでもよく、第２層は、ポリエチレンバリア膜等のコーティング素材を含んでもよい。
【００２７】
一実施形態において、不織布素材は、ポリエステル又はポリアミド（ナイロン）繊維を完全に又は部分的に含むものでもよい。例えば、不織布素材は、ポリエステル繊維を完全に含んでもよい。不織布ポリエステル繊維としては、１００％ポリエステルスパンボンド繊維、１００％ポリエステルカーディング熱結合繊維、１００％ポリエステルニードルパンチ結合繊維、１００％ポリエステルニードルパンチ補強スクリム素材、１００％ポリエステル水流交絡繊維、ナイロン水流交絡繊維と混合した１００％ポリエステルを挙げることができる。１００％ポリエステルニードルパンチ補強スクリムは、素材として、例えば、綿、ポリエステル、ポリエチレン又はナイロン結合繊維を用いてもよい。
【００２８】
不織布ナイロン繊維としては、１００％ナイロンスパンボンド繊維、１００％ナイロンカーディング熱結合繊維、１００％ナイロンニードルパンチ結合繊維、１００％ナイロンニードルパンチ補強スクリム素材、１００％ナイロン水流交絡繊維、粘性水流交絡繊維と結合した１００％ナイロンを挙げることができる。１００％ポリエステルニードルパンチ補強スクリムは、素材として、例えば、綿、ポリエステル、ポリエチレン又はナイロン結合繊維を用いることができる。
【００２９】
不織布素材の実施形態は、１００％ポリエステル又は１００％ナイロンを部分的に含んでもよく、多成分繊維（ｍｕｌｔｉｃｏｎｓｔｉｔｕｅｎｔ  ｆｉｂｅｒｓ）又は他のカーディング可能なステープル繊維を更に含んでもよくる。多成分繊維は、多成分繊維が著しく安価に製造されるのでマルチプルコンポーネント繊維（例えば、シースコア（ｓｈｅａｔｈ−ｃｏｒｅ）又はサイドバイサイドバイコンポーネント繊維（ｓｉｄｅ−ｂｙ−ｓｉｄｅ  ｂｉｃｏｍｐｏｎｅｎｔ  ｆｉｂｅｒｓ））よりも使用される。多成分繊維を製造するための製造プロセスは、マルチプルコンポーネント繊維を製造するために使用されるプロセスよりも複雑でなく、繊維の製造中の押し出し量は非常に大きい。ガンマ又はＥ−ビーム抵抗性であるが多成分繊維でないカーディング可能なステープル繊維としては、例えば、セルロース繊維、例えば、綿又はレーヨン繊維が挙げられる。
【００３０】
一実施形態において、不織布素材は、不織布素材の少なくとも７５重量％がガンマ又はＥ−ビーム抵抗性ポリマーを含む限り、多成分繊維又は他のカーディング可能なステープル繊維を部分的に含んでもよい。別の実施形態において、不織布素材は、不織布素材の１００重量％がガンマ又はＥ−ビーム抵抗性ポリマーを含む限り、多成分繊維又は他のカーディング可能なステープル繊維から部分的に製造されてもよい。
【００３１】
各種の実施形態の多成分不織布繊維を調製する際に有用なガンマ又はＥ−ビーム抵抗性ポリマーとしては、ポリエチレン、ポリエステル及びポリスチレンを挙げることができる。多くの用途において、ポリエチレンは好ましい化合物でありてもよい。エチレンポリマーは、コポリマー又はエチレンホモポリマー若しくはコポリマーであってもよい。エチレンホモポリマーは、低密度、高密度又は直鎖状低密度エチレンポリマーであってもよい。エチレンコポリマーは、最高２０重量％の別のα−オレフィン、例えば、プロピレン、ブタン、オクタン及びヘキサンを含んでもよい。エチレン１０ポリマー繊維は、典型的には、約０．８８〜約０．９７ｇ／ｃｍ３の密度を有する。
【００３２】
各種の実施形態の不織布素材を製造するために使用される多成分繊維としては、ポリマーの混合物であるポリマー溶融体から紡糸された繊維を挙げることができる。多成分繊維は、疎水性若しくは親水性表面、又は疎水性及び親水性表面を有する繊維の混合物を有するものでもよい。カーディング可能な多成分ステープル繊維としては、例えば、Ｈｅｒｃｕｌｅｓ  Ｉｎｃ．，Ｗｉｌｍｉｎｇｔｏｎ，ＤＬ，Ｕ．Ｓ．から入手可能なＴ−４１２及びＴ−４１３  ＨＩＭＥＤ（登録商標）ポリオレフィン繊維を挙げることができる。
【００３３】
各種の実施形態において、カーディング可能な多成分繊維は、１．５デシテックス（ｄｅｃｉｔｅｘ）超の繊維繊度を有してもよい。しかし、１．５デシテックス未満の繊度を有する繊維を使用してもよい。デシテックスは、各繊維の１０，０００メートルのグラム量である。ステープル繊維は、好ましくは長さが約１〜約６インチ又はより好ましくは約１〜約３インチ、及び最も好ましくは長さが約１と１／４〜約２インチである。
【００３４】
多成分繊維は、２つの型のエチレンポリマーを含んでもよい。一方のエチレンポリマーは、例えば、高密度ポリエチレンであってもよい。別のエチレンポリマーは、例えば、直鎖状低密度ポリエチレンであってもよい。
【００３５】
高密度ポリエチレンは、従来のスパンボンドプロセスにおいて十分に紡糸され、紡糸の間に非常に低いレベルの揮発性素材を生成する。しかし、これらのポリエチレンは、非常に硬いフィラメントを生成し、それによってスパンボンドプロセス等のある種の調製の間に捕集面上に均一にフィラメントを配置することが困難になり、硬い手ざわりを有する素材を提供する。更に、これらのポリエチレンのための結合窓は非常に狭く、それを加工することが困難になる。「結合窓（ｂｏｎｄｉｎｇ  ｗｉｎｄｏｗ）」という用語は、結合が成功する温度の範囲を意味する。高密度ポリエチレンに対する結合窓は、約１２５℃〜約１３３℃である。１２５℃未満では、高密度ポリエチレンは、溶融し、結合するのに十分熱くない。１３３℃超では、それは過剰に溶融する。
【００３６】
直鎖状低密度ポリエチレンは、より広い結合窓を有するので、加工がより容易である。直鎖状低密度ポリエチレンに対する結合窓は、約１００℃〜約１２５℃である。直鎖状低密度ポリエチレンはまた、所望の柔らかい手ざわりを有する素材をも形成する。しかし、直鎖状低密度ポリエチレンを加工することは、例えばスパンボンド押し出しプロセスの間にそれが放出する高レベルの揮発性素材のために困難でありてもよい。加工機器上の高レベルの沈積物形成は、機器を掃除するために製造プロセスが時々操業停止になることを表す。その結果、このプロセスは、高密度ポリエチレン加工と比較して、より時間がかかり且つよりコストがかかる。
【００３７】
一実施形態において、多成分繊維は、主な連続直鎖状低密度ポリエチレン相と、高密度ポリエチレンを含む少なくとも１つの不連続相とを含んでもよい。不連続相は、領域の形態の主な連続相を通して分散してもよく、不連続相の少なくとも約７０重量％は、約０．０５〜約．０３ミクロンの直径を有する領域を含む。好ましくは、直鎖状低密度ポリエチレンは、約５５重量％〜約９０重量％の繊維を含む。より好ましくは、直鎖状低密度ポリエチレンは、約７０重量％〜約９０重量％の繊維を含む。最も好ましくは、直鎖状低密度ポリエチレンは、約８０重量％〜約９０重量％の繊維を含む。これらの繊維、それらの製造方法、及びこれらの繊維から製造される不織布素材は、米国特許第５，４８７，９４３号に開示されている。
【００３８】
各種の実施形態において、本発明の布の第２層において使用されるコーティング素材は、ガンマ放射線又はＥ−ビーム抵抗性ポリマーであってもよい。ガンマ放射線又はＥ−ビーム抵抗性ポリマーとしては、ポリエチレン、ポリスチレン、ポリエステル及びセルロース繊維、例えば、綿、レーヨン及び木材パルプ繊維を挙げることができる。好ましくは、不織布ウェブ積層体の第２層において使用されるコーティング素材は、ポリエチレンである。エチレンポリマーは、エチレンホモポリマー又はエチレンのコポリマー及び最高２０重量％の別のα−オレフィン、例えばプロピレン、ブタン、オクタン及びヘキセン等であってもよい。エチレンホモポリマーは、低密度、高密度又は直鎖状低密度エチレンポリマーであってもよい。好ましくは、コーティング層は膜であってもよい。
【００３９】
各種の実施形態において、コーティング層はバリア層であってもよい。膜がバリア層として用いられる場合、それは微孔性膜であってもよい。好ましい実施形態において、微孔性膜層は、７５００Ｇ／２４時間以上の水蒸気透過速度（ＷＶＴＲ）を有してもよい。
【００４０】
一実施形態において、微孔性膜の製造プロセスにおいて炭酸カルシウムを加えてもよい。各種の実施形態の膜を製造するプロセスにおいて炭酸カルシウムの量を変化させることは、膜の微孔性に影響を及ぼす可能性がある。７５００Ｇ／２４時間のＷＶＴＲを有する微孔性膜層は、製造中に有効量の炭酸カルシウムを膜素材に加えることによって製造されてもよい。微孔性膜の製造プロセスは、本分野において一般的なものである。
【００４１】
各種の実施形態において使用される微孔性膜は、液体不透過性であり、空気に対して透過性であってもよく、又は透過性でなくてもよい。空気に対する透過性は、コーティング層において使用される素材の型に依存してもよい。好ましい実施形態において、積層体において使用される微孔性膜は、空気に対して透過性であるが、液体に対して不透過性である。
【００４２】
各種の実施形態の布のコーティング層において使用される素材は、空気不透過性であってもよい。
【００４３】
少なくとも１種の不織布素材と少なくとも１つのコーティング層とを組み合わせて、各種の実施形態において使用される不織布ウェブ積層体を形成する。この不織布ウェブ積層体の層を結合するために使用される技術としては、連続ホットメルト蒸気、結合熱カレンダー結合、超音波結合及びスポット接着結合を挙げることができる。
【００４４】
布のコンポーネントは、好ましくは結合される。不織布素材は、技術、例えば、カレンダー熱結合、通風結合、高穿孔交絡、ニードルパンチ、超音波結合及びラテックス結合の組み合わせのうちのいずれか１つを用いてバリア層と組み合わせる前に、熱的に圧密化されてもよい。バリア層が膜である場合、膜の別々の層を不織布素材と組み合わせてもよく、又は膜の薄層を不織布素材上に押し出し被覆してもよい。スパンボンド層等の更なる層は、それがガンマ又はＥ−ビーム抵抗性である限り存在してもよい。
【００４５】
一実施形態によれば、不織布若しくはバリア層のいずれか又は両方は、当該技術分野において一般的に用いられる添加剤、例えば、顔料、充填剤、安定剤及び抗酸化剤を含有してもよい。
【００４６】
更なる一実施形態において、不織布ウェブ積層体は、０．０４ミクロン〜０．３ミクロンのサイズを有する粒子に対して微粒子濾過効率のパーセントが改善する。
【００４７】
ある種の不織布ウェブ積層体の最終用途のために、不織布が、同一の不織布層又は異なる層、例えば、異なるポリマー組成の繊維を含む不織布に熱的に結合する場合に良好な熱封止性を有することが望ましい。例えば、医療用衣服等の衣類用途の保護において、ステッチングプロセスの間に針が挿入される際に生じる孔の形成を回避するために継目を熱封止することによって衣服を調製することが望ましい可能性がある。別の場合、補強部分を、接着剤又はステッチングプロセスを用いる代わりに所定位置で熱的に結合してもよい。
【００４８】
良好な熱封止性に加えて、不織布が、できるだけ柔軟で且つドレープ可能であると共に高強度を有することが望ましい。医療の最終用途のために、不織布が、ガンマ放射線によって滅菌され得るポリマーの繊維から製造されることも望ましい。
【００４９】
各種の実施形態の不織布ウェブ積層体布は、ガンマ線滅菌を受ける任意の医療、衛生又は関連の用途のために有用である。例えば、本発明の布は、外科的ガロン、外科的ドレープ及びクリーンルーム用衣服において使用されてもよい。これらの布は、ガンマ放射線及びＥ−ビーム抵抗性であり、布をその用途に不適切にし得る物理的又は化学的性質の変化を示すことなく布を滅菌するのに十分なガンマ放射線処理に耐えることができる。
【００５０】
ガンマ放射線曝露レベルは滅菌プロセスにおいて用いるか、又はＭｒａｄ（メガラド：ｍｅｇａ−ｒａｄ）若しくはｋＧｙ（キログレイ：ｋｉｌｏ−Ｇｒａｙ）で測定する。１Ｍｒａｄは、１０ｋＧｙに等しい。滅菌プロセスのための典型的な線量は、２〜６Ｍｒａｄ（２０〜６０ｋＧｙ）である。実施形態の不織布ウェブ積層体は、コロニー形成単位において１０−６を達成し得る６０ｋＧｙ超のガンマ放射線に供する場合、劣化する可能性がなく、悪臭を発生させる可能性もない。
【００５１】
布の坪量は、１平方メートルの布のグラム量である。一実施形態において、各種の実施形態の不織布ウェブ積層体の平均坪量は、１平方ヤード当たり１ｏｚ〜１０ｏｚであってもよい。
【００５２】
一実施形態は、微粒子バリア性を維持すると共に物理的劣化、機能不良及び臭気の生成に対して改善されたガンマ又はＥ−ビーム抵抗性を有する不織布接着結合ウェブ積層体を含む。これらの不織布接着結合ウェブ積層体は、０．０４ミクロン〜０．３ミクロンのサイズの粒子に対する微粒子バリア性を改善することも可能である。
【００５３】
各種の実施形態によれば、不織布ウェブ積層体布は、様々な用途、例えば、医療用防護衣服、外科的ドレープ、クリーンルーム用衣服及び熱傷ユニット；除染ユニット、職員用防護衣服、ドレープ及び滅菌環境のための複合布において使用されてもよい。医療、除染及び外科的用途において使用される複合布は、それらの使用の前にしばしば滅菌を必要とする。この実施形態の複合布は、布に対する損傷や悪臭を発生する臭気の生成なしでガンマ及びＥ−ビーム放射線を用いて滅菌されてもよい。ガンマ放射線及びＥ−ビーム照射を含む幾つかの滅菌技術が、産業界において用いられる。ガンマ線滅菌は、限定を意味するものではないが、好ましい技術である。ガンマ又はＥ−ビーム放射線に対する曝露の間、布コンポーネントの著しい劣化は生じず、機械的性質の喪失を引き起こさない。したがって、これらの布は、市販の滅菌プロセスにおいて用いられるガンマ放射線レベルによって著しく影響を受けないコンポーネントから構築されることが望ましい。
【００５４】
例示的な実施形態において、微孔性ポリエチレン膜とポリエステルスパンボンド不織布とを含む不織布ウェブ積層体布を複合布において使用してもよい。これらの複合布は、織物のような感触及び快適性を提供するために典型的には少なくとも１つの線維層を含む。
【００５５】
更なる例示的な実施形態において、ポリエチレン膜とポリエステルスパンボンド不織布とを含む不織布ウェブ積層体布を複合布において使用してもよい。これらの複合布は、織物のような感触及び快適性を提供するために典型的には少なくとも１つの線維層を含む。
【００５６】
ポリエステル、ナイロン及びポリエチレンは、医療用アイテムの滅菌において用いられるガンマ又はＥ−ビーム放射線の線量に対する曝露の際に一般に広範囲にわたる悪化を受けない。ポリエステル及びナイロン織物は、柔軟な手ざわり、良好なドレープ及びポリエチレン膜に対する熱封止能力を含む他の好ましい属性を有する。ポリエチレンは、ポリエステル又はナイロン織物と比較して相対的な化学的不活性、とりわけ酸性又はアルカリ性条件に対するその抵抗性を有する。
【００５７】
更なる例示的な実施形態において、微孔性ポリエチレン膜とポリエステルカーディング熱結合不織布素材とを含む不織布ウェブ積層体布を複合布において使用することができる。この実施形態の複合布は、織物のような感触及び快適性を提供するために少なくとも１つの線維層を含む。
【００５８】
更なる例示的な実施形態において、ポリエチレン膜とポリエステルカーディング熱結合不織布素材とを含む不織布ウェブ積層体布を複合布において使用してもよい。これらの複合布は、織物のような感触及び快適性を提供するために典型的には少なくとも１つの線維層を含む。
【００５９】
更なる例示的な実施形態において、複合布に使用され得る不織布ウェブ積層体布は、ポリエステルニードルパンチ結合繊維の１つの層とポリエチレン微孔性膜から形成された少なくとも１つの層とから形成された少なくとも２つの層の多層不織布ウェブ積層体を含んでもよく、ポリエチレン微孔性膜から形成された層は、バリアとしての役割を果たし、ポリエステルニードルパンチ結合繊維は、支持シートとしての役割を果たす。微孔性膜は、７５００Ｇ／２４時間以上の水蒸気透過速度を有してもよい。これらの複合布は、織物のような感触及び快適性を提供するために典型的には少なくとも１つの線維層を含む。この例示的な実施形態の複合素材は、除染用組み立て型テントの形態又は患者のための滅菌毛布において使用されてもよい。他の用途としては、個人用保護衣類及び外科的ドレープを挙げることができる。
【００６０】
更なる例示的な実施形態において、複合布に使用され得る不織布ウェブ積層体布は、ポリエステルニードルパンチ結合繊維の１つの層と、ポリエチレン膜から形成された少なくとも１つの層とから形成された、少なくとも２つの層を含む多層不織布ウェブ積層体を含んでもよく、ポリエチレン膜から形成された層は、バリアとしての役割を果たし、ポリエステルニードルパンチ結合繊維は、支持シートとしての役割を果たす。これらの複合布は、織物のような感触及び快適性を提供するために典型的には少なくとも１つの線維層を含む。この例示的な実施形態の複合素材は、除染用組み立て型テントの形態又は患者のための滅菌毛布において使用されてもよい。他の用途としては、個人用保護衣類及び外科的ドレープを挙げることができる。
【００６１】
更なる実施形態において、複合布に使用され得る不織布ウェブ積層体布は、ポリエステルニードルパンチ補強スクリム素材の１つの層であって、前記スクリム素材が綿、ポリエステル、ポリエチレン又はナイロン結合繊維である層と、ポリエチレン微孔性膜から形成された少なくとも１つの層とから形成された少なくとも２つの層を含む多層不織布ウェブ積層体を含んでもよく、微孔性膜から形成された層は、バリアとしての役割を果たし、ポリエステルニードルパンチ補強スクリム素材は、支持シートとしての役割を果たす。微孔性膜は、７５００Ｇ／２４時間以上の水蒸気透過速度を有するものでもよい。この例示的な実施形態の複合素材は、除染用組み立て型テントの形態又は患者のための滅菌毛布において使用されてもよい。他の用途としては、個人用保護衣類及び外科的ドレープを挙げることができる。
【００６２】
更なる例示的な実施形態において、複合布に使用され得る不織布ウェブ積層体布は、ポリエステルニードルパンチ補強スクリム素材の１つ層であって、前記スクリム素材が綿、ポリエステル、ポリエチレン又はナイロン結合繊維である層と、ポリエチレン膜から形成された少なくとも１つの層とから形成された少なくとも２つの層を含む多層不織布ウェブ積層体を含んでもよく、微孔性膜から形成された層は、バリアとしての役割を果たし、ポリエステルニードルパンチ補強スクリム素材は、支持シートとしての役割を果たす。この例示的な実施形態の複合素材は、除染用組み立て型テントの形態又は患者のための滅菌毛布において使用されてもよい。他の用途としては、個人用保護衣類及び外科的ドレープを挙げることができる。
【００６３】
更なる実施形態において、複合布に使用され得る不織布ウェブ積層体布は、微孔性ポリエチレン膜を含んでもよく、ポリエステルスパンレース不織布素材は、様々な用途、例えば、医療用防護衣服、外科的ドレープ、クリーンルーム用衣服、熱傷ユニット、除染ユニット、職員用防護衣服、ドレープ及び滅菌環境において使用されてもよい。
【００６４】
更なる例示的な実施形態において、複合布に使用され得る不織布ウェブ積層体布は、レーヨン水流交絡繊維と混合したポリエステルの１つの層とポリエチレン膜から形成された少なくとも１つの層とから形成された少なくとも２つの層を含む多層不織布ウェブ積層体を含んでもよく、ポリエチレン膜から形成された層は、バリアとしての役割を果たし、粘性水流交絡ファイバー素材と混合したポリエステルは、支持シートとしての役割を果たす。この例示的な実施形態の複合素材は、除染用組み立て型テントの形態又は患者のための滅菌毛布において使用されてもよい。他の用途としては、個人用保護衣類及び外科的ドレープを挙げることができる。
【００６５】
更なる例示的な実施形態において、複合布に使用され得る不織布ウェブ積層体布は、微孔性ポリエチレン膜及びナイロンスパンボンド不織布素材を含んでもよい。この複合布は、様々な用途、例えば、医療用防護衣服、外科的ドレープ、クリーンルーム用衣服及び熱傷ユニット；除染ユニット、職員用防護衣服、ドレープ及び滅菌環境において使用されてもよい。
【００６６】
更なる例示的な実施形態において、複合布に使用され得る不織布ウェブ積層体布は、ポリエチレン膜及びナイロンスパンボンド不織布素材を含んでもよい。これらの複合布は、様々な用途、例えば、医療用防護衣服、外科的ドレープ、クリーンルーム用衣服及び熱傷ユニット；除染ユニット、職員用防護衣服、ドレープ及び滅菌の環境において使われてもよい。
【００６７】
更なる例示的な実施形態において、複合布に使用され得る不織布ウェブ積層体布は、微孔性ポリエチレン膜及びナイロンカーディング熱結合不織布を含んでもよい。本実施形態の布は、様々な用途、例えば、医療用防護衣服、外科的ドレープ、クリーンルーム用衣服、熱傷ユニット、除染ユニット、職員用防護衣服、ドレープ及び滅菌環境において使用されてもよい。
【００６８】
更なる例示的な実施形態において、複合布に使用され得る不織布ウェブ積層体布は、ポリエチレン膜及びナイロンカーディング熱結合不織布を含んでもよい。本実施形態の複合布は、様々な用途、例えば、医療用防護衣服、外科的ドレープ、クリーンルーム用衣服、熱傷ユニット、除染ユニット、職員用防護衣服、ドレープ及び滅菌環境において使用されてもよい。これらの複合布は、織物のような感触及び快適性を提供するために少なくとも１つの線維層を典型的には含ｍｍでもよい。
【００６９】
更なる例示的な実施形態において、複合布に使用され得る不織布ウェブ積層体布は、ナイロンニードルパンチ結合繊維の１つの層とポリエチレン微孔性膜から形成された少なくとも１つの層とから形成された少なくとも２つの層を含む多層不織布ウェブ積層体を含んでもよく、微孔性膜から形成された層は、バリアとしての役割を果たし、ナイロンニードルパンチ結合繊維は、支持シートとしての役割を果たす。微孔性膜は、７５００Ｇ／２４時間以上の水蒸気透過速度を有してもよい。この例示的な実施形態の複合素材は、除染用組み立て型テントの形態又は患者のための滅菌毛布において使用されてもよい。他の用途としては、個人用保護衣類及び外科的ドレープを挙げることができる。
【００７０】
更なる例示的な実施形態において、複合布に使用され得る不織布ウェブ積層体布は、ナイロンニードルパンチ結合繊維の１つの層とポリエチレン膜から形成された少なくとも１つの層とから形成された少なくとも２つの層を含む多層不織布ウェブ積層体を含んでもよく、膜から形成された層は、バリアとしての役割を果たし、ナイロンニードルパンチ結合繊維は、支持シートとしての役割を果たす。この例示的な実施形態の複合素材は、除染用組み立て型テントの形態又は患者のための滅菌毛布において使用されてもよい。他の用途としては、個人用保護衣類及び外科的ドレープを挙げることができる。
【００７１】
更なる例示的な実施形態において、複合布に使用され得る不織布ウェブ積層体布は、ナイロンニードルパンチ補強スクリム素材の１つの層であって、前記スクリム素材が綿、ナイロン、ポリエチレン又はナイロン結合繊維である層と、ポリエチレン微孔性膜から形成された少なくとも１つの層とから形成された少なくとも２つの層を含む多層不織布ウェブ積層体を含んでもよく、微孔性膜から形成された層は、バリアとしての役割を果たし、ナイロンニードルパンチ補強スクリム素材は、支持シートとしての役割を果たす。微孔性膜は、７５００Ｇ／２４時間以上の水蒸気透過速度を有することができる。この例示的な実施形態の複合素材は、除染用組み立て型テントの形態又は患者のための滅菌毛布において使用されてもよい。他の用途としては、個人用保護衣類及び外科的ドレープを挙げることができる。
【００７２】
更なる例示的な実施形態において、複合布に使用され得る不織布ウェブ積層体布は、ナイロンニードルパンチ補強スクリム素材の１つの層であって、前記スクリム素材が綿、ナイロン、ポリエチレン又はナイロン結合繊維である層と、ポリエチレン膜から形成された少なくとも１つの層とから形成された少なくとも２つの層を含む多層不織布ウェブ積層体を含んでもよく、膜から形成された層は、バリアとしての役割を果たし、ナイロンニードルパンチ補強スクリム素材は、支持シートとしての役割を果たす。この例示的な実施形態の複合素材は、除染用組み立て型テントの形態又は患者のための滅菌毛布において使用されてもよい。他の用途としては、個人用保護衣類及び外科的ドレープを挙げることができる。
【００７３】
更なる例示的な実施形態において、複合布に使用され得る不織布ウェブ積層体布は、微孔性ポリエチレン膜及びナイロンスパンレース不織布素材を含んでもよい。この例示的な実施形態の複合素材は、様々な用途、例えば、医療用防護衣服、外科的ドレープ、クリーンルーム用衣服、熱傷ユニット、除染ユニット、職員用防護衣服、ドレープ及び滅菌環境において使用されてもよい。
【００７４】
更なる例示的な実施形態において、複合布に使用され得る不織布ウェブ積層体布は、ポリエチレン膜及びナイロンスパンレース不織布素材を含んでもよい。この例示的な実施形態の複合素材は、様々な用途、例えば、除染用組み立て型テント又は患者のための滅菌毛布において使用されてもよい。他の用途としては、個人用保護衣類及び外科的ドレープを挙げることができる。
【００７５】
更なる例示的実施形態において、複合布に使用され得る不織布ウェブ積層体布は、微孔性ポリエチレン膜及びレーヨンスパンレース不織布と混合したナイロンを含んでもよい。この例示的な実施形態の複合素材は、様々な用途、例えば、医療用防護衣服、外科的ドレープ、クリーンルーム用衣服、熱傷ユニット、除染ユニット、職員用防護衣服、ドレープ及び滅菌環境において使用されてもよい。
【００７６】
更なる例示的な実施形態において、複合布に使用され得る不織布ウェブ積層体布は、ポリエチレン膜及びレーヨンスパンレース不織布素材と混合したナイロンを含んでもよい。この例示的な実施形態の複合素材は、様々な用途、例えば、除染用組み立て型テント又は患者のための滅菌毛布において使用されてもよい。他の用途としては、個人用保護衣類及び外科的ドレープを挙げることができる。
【００７７】
他の層は、ガンマ滅菌可能特性を有して存在してもよい。上記の各種の実施形態のバリア布は、ドレープ可能であり、織物のような感触がある。それらは、ガンマ滅菌であるにせよＥ−ビーム滅菌であるにせよ、市販の滅菌プロセスにおいて典型的には用いられるガンマ放射線レベルに対する曝露の後でそれらの機械的性質を実質的に保持する。
【００７８】
一実施形態は、１平方メートル当たり約３０グラム（ＧＳＭ：ｇｒａｍｓ  ｐｅｒ  ｓｑｕａｒｅ  ｍｅｔｅｒ）のポリエチレン微孔性積層体、約３０ＧＳＭのポリエステル不織布又はウェブ、及び互いに層を接着結合するための約３．５ＧＳＭの接着剤を含む。これらの重量は、限定を意味するものではない。
【００７９】
代替的実施形態は、２５ＧＳＭのポリエチレン微孔性積層体、２５ＧＳＭポリエステル不織布、及び互いに層を接着結合するための３．５ＧＳＭの接着剤を含む。これらの重量は、限定を意味するものではない。
【００８０】
なお別の実施形態において、ＧＳＭポリエチレン微孔性積層体及びポリエステル不織布又はウェブは、当該技術分野において公知の熱的手段を用いて一緒に結合している。
【００８１】
各種の実施形態に記載される型の布は、様々な市場、例えば、限定されないが、クリーンルーム、製剤加工、航空宇宙の用途、ヘルスケア、手術室、病院、医療装置の製造、動物研究及び生物学的研究の用途において使用される。
【００８２】
更なる実施形態において、各種の実施形態の布は、フード及びオーバーシューズを有する及び有さないカバーオールの形態の衣服、エプロン、実験室用コート、靴及びオーバーシューズカバー、並びにクリーンルーム用衣服を製造するために使用されてもよい。各種の実施形態の布は、そのトップにおけるショルダライン中に首開口部を有するボディ部分、ボディ部分から延長する２つのスリーブ部分、内側縁部及び外側縁部を有する各スリーブ部分、並びにボディ部分から延長する２つの脚部分を含む防護衣服の構築に使用されてもよい。
【００８３】
各種の実施形態の衣服は、使用者の口及び鼻をカバーするマスクを含み、且つ衣服のボディと同じ素材から形成されるマスクを含んでもよい。口及び鼻をカバーするためのマスクは、首開口部におけるボディの布の延長部であってもよい。マスクは、着脱可能なマスクであってもよい。衣服の使用者は、空気中の粒子の吸入を防ぐためマスクを取り出して、取り付けることで口及び鼻を覆うことが可能であってもよい。
【００８４】
本発明を、開示の本発明から逸脱することなく他の特定の形に組み入れることが可能であり、本明細書において記載される実施例及び実施形態は、あらゆる点で例示的であり、限定的でないことも理解される。本発明の当業者は、本明細書に記載される概念を用いた他の実施形態も可能であることを認識する。更に、例えば、冠詞「１つの（ａ）」、「１つの（ａｎ）」又は「その（ｔｈｅ）」を用いた請求項の単数の要素に対するいかなる参照も、要素を単数に限定するものとして解釈されないものとする。
【国際調査報告】
2012519606.tif 000002